СТАЛЬ
STEEL

Изобретение относится к области черной металлургии, а именно к составам сталей, которые могут быть использованы для изготовления деталей машин, работающих в условиях трения.
Известна сталь, содержащая следующие компоненты,; мас.%: углерод 0,01-2,5; кремний ≤3,0; марганец ≤3,0; хром 0,5-15,0; никель 0,5-20,0; алюминий 0,05-2,0; кальций 0,001-0,03; теллур 0,01-03; медь 0,2-2,0; железо - остальное [1].
Задачей изобретения является повышение износостойкости стали.
Технический результат достигается тем, что в стали, содержащей углерод, кремний, марганец, хром никель, алюминий, кальций, теллур, медь, железо, компоненты находятся при следующем соотношении, мас.%: углерод 0,6-0,8; кремний 3,7-4,1; марганец 3,2-3,6; хром 14,0-15,0; никель 18,0-20,0; алюминий 0,005-0,01; кальций 0,005-0,01; теллур 0,0,1-0,03; медь 0,1-0,16; железо - остальное.
В таблице приведены составы стали.
Таблица
Компоненты
Состав, мас.%:
1
2
3
Углерод
0,6
0,7
0,8
Кремний
3,7
3,9
4,1
Марганец
3,2
3,4
3,6
Хром
14,0
14,5
15,0
Никель
20,0
19,0,
18,0
Алюминий
0,005
0,007
0,01
Кальций
0,005
0,007
0,01
Продолжение таблицы
Компоненты
Состав, мас.%:
1
2
3
Теллур
0,01
0,02
0,03
Медь
0,16
0,13
0,1
Железо
остальное
остальное
остальное
Износ, отн. ед.
~0,9
~0,9
~0,9
Примечание: за 1 отн. ед. условно принят износ при сухой трении известной стали [1] при удельном давлении до 100 кгс/см<sup>2</sup> скорости скольжения до 5,7 м/с, контртело - чугун серый модифицированный (МСЧ 28-48).
Повышение износостойкости стали обусловлено комплексным влиянием компонентов, входящих в ее состав. Хром и теллур стабилизируют карбиды, обеспечивают твердость. Медь измельчает структурные составляющее сплава. Никель препятствует развитию трещин, повышает твердость стали. Алюминии и кальций выполняют функцию раскислителей.
Сталь может быть выплавлена кислым конвертерным способом на кислородном дутье. Основной исходный материал - бессемеровский чугун и стальной лом. Термическая обработка стали включает закалку при температуре 850°C в масло и отпуск при температуре 530°C.
Источники информации
1. JP 62-211351 А, 1987.